(57)【要約】【課題】  フレキシブル(又はリジッドフレキシブル)プリント配線板の製造において、フレキシブル回路部材にカバーレイを接着するにあたり、対形状追従性、均一な成形性、メッキ付き性、ＦＰＣ仕上がり外観シワに優れた特性を維持しながら、従来の離型フィルムでは満足でなかったプレス時の離型性及び成形性を改善する。【解決手段】本発明は１８０℃における粘弾性率が５０〜２５０ＭＰａであるポリブチレンテレフタレート、又はポリブチレンテレフタレートとポリテトラメチレングリコールとの共重合体を含む離型層を有してなる離型フィルムを提供する。離型層は特定粗さのエンボス処理するのが好ましい。また、本発明は前記離型フィルムを用いたフレキシブル及びリジッドフレキシブルプリント配線板の製造法を提供する。【選択図】  なし【特許請求の範囲】
【請求項１】
温度１８０℃における粘弾性率が５０〜２５０ＭＰａであるポリブチレンテレフタレート、又はポリブチレンテレフタレートとポリテトラメチレングリコールとの共重合体を含む離型層を有してなる離型フィルム。
【請求項２】
離型層の表面１０点平均粗さ（Ｒｚ）が１０〜４５μｍである請求項１の離型フィルム。
【請求項３】
フレキシブル又はリジッドフレキシブルプリント配線板製造時のプレスラミネート工程用離型フィルムである請求項１の離型フィルム。
【請求項４】
フレキシブルプリント配線板の製造にあたり、フレキシブル回路部材、カバーレイ及び請求項１又は２の離型フィルムをこの順に重ねてプレスラミネート処理することを特徴とするフレキシブルプリント配線板の製造法。
【請求項５】
リジッドフレキシブルプリント配線板の製造にあたり、リジッドフレキシブル回路部材、接着フィルム及び請求項１又は２の離型フィルムをこの順に重ねてプレスラミネート処理することを特徴とするリジッドフレキシブルプリント配線板の製造法。
【発明の詳細な説明】
【技術分野】
【０００１】
本発明はフレキシブルプリント配線板又はリジッドフレキシブルプリント配線板の製造工程において用いられる離型フィルムに関する。また、本発明は、この離型フィルムを用いたフレキシブル又はリジッドフレキシブルプリント配線板の製造法に関する。
【背景技術】
【０００２】
フレキシブルプリント配線板(以下、ＦＰＣということがある)は、ポリイミドフィルムなど絶縁基材の表面に所定の回路を設けたフレキシブル回路部材より構成されている。このようなＦＰＣは、通常、フレキシブル回路部材を、接着剤付きの耐熱樹脂フィルムであるカバーレイで被覆して絶縁及び回路保護を行い、離型フィルムを介在させてプレス機を用いプレスラミネートして製造される。
【０００３】
このような製造工程においては、ＦＰＣとプレス機の当板との間に良好な離型性のあること、カバーレイがフレキシブル回路部材の凹凸に充分に追従し接着していること、ＦＰＣへの圧力が全体に均一化されることなどが要求される。即ち離型性、対形状追従性、ＦＰＣ全体への均一な圧力による脱ボイド性を包含したＦＰＣ製造における良好な「成形性」が求められる。
離型フィルムに必要な他の特性としては、仕上がりＦＰＣの外観シワが少ないこと、カバーレイの接着剤のフロー量が少ないこと、プレス時のカバーレイ端面からの接着剤の滲み出し量が少ないこと、導体部の汚染がなく後工程において回路へのメッキ付がよいこと、使用後の離型フィルムに破れのないことなどが挙げられる。これら特性評価の基準については、日本国内においてＪＰＣＡ規格が存在する。
【発明の開示】
【０００４】
本発明の目的は、ＦＰＣ製造時に用いられる公知の離型フィルムと同等の特性を有しつつ、これらでは充分でなかった離型性と対形状追従性を改善した離型フィルムを提供することにある。また、本発明はこの離型フィルムを用いたＦＰＣの製造法を提供するものである。この離型フィルムは公知の離型フィルムに比較して、引裂き強度、伸び、引張強度、コストにも優れる。
【０００５】
本発明は、１８０℃における粘弾性率が５０〜２５０ＭＰａであるポリブチレンテレフタレート、又はポリブチレンテレフタレートとポリテトラメチレングリコールとの共重合体を含む離型層を有してなる離型フィルムを提供するものである。
【０００６】
本願の他の発明は、フレキシブル又はリジッドフレキシブルプリント配線板の製造にあたり、フレキシブル回路部材、カバーレイ(カバーレイ類似の接着フィルム)及び前記離型フィルムをこの順に重ねてプレスラミネート処理するフレキシブルプリント配線板及びリジッドフレキシブルプリント配線板を含むプリント配線板の製造方法を提供するものである。
【発明の詳細な記述】
【０００７】
つぎに本発明についてさらに詳細に説明する。プリント配線板には、ＦＰＣ(フレキシブルプリント配線板)のほかに、リジッドフレキシブルプリント配線板と言われるものがある。かかるプリント配線板の製造工程においても、ＦＰＣと同様、リジッドフレキシブルプリント回路部材を、カバーレイと類似の接着フィルムで被覆し、これを本発明の離型フィルムを使用してプレスラミネートしプリント配線板を製造することができる。したがって、以下の説明ではＦＰＣについて述べる。
ＦＰＣの製造において、離型フィルムには良好な離型性が必要である。離型性が低いと、プレスラミネート処理後の剥離にあたり、フィルムがＦＰＣに接着して破れたり、逆にＦＰＣの回路が剥がれるなどの問題を生じる。
【０００８】
(離型層)
フィルムの離型層に用いられる樹脂は、温度１８０℃における粘弾性率(Ｐａ)が５０〜２５０ＭＰａ、好ましくは６０〜２００ＭＰａ、より好ましくは７０〜１５０ＭＰａの熱可塑性樹脂である。粘弾性率がこれより小さいと、必要なプレス温度では離型層樹脂の表面が軟化し流動性が高くなり、ＦＰＣの銅箔部分に融着し離型性に劣る。また、粘弾性率が前記範囲より大きいと、離型性は良好であるがカバーレイに付着している接着剤のフロー量が多くなり対形状追従性が低下する。また、温度１２０℃における粘弾性率(Ｐａ)は１３０〜３００ＭＰａであるのが好ましい。
かかる熱可塑性樹脂としては、具体的にはポリブチレンテレフタレート系樹脂が好ましい。このような樹脂としては、ポリブチレンテレフタレート（以下、ＰＢＴということがある）、又はその共重合体が挙げられる。かかる共重合体としては、ポリブチレンテレフタレートとポリテトラメチレングリコールとの共重合体が好ましい。共重合体の共重合比率については特に限定されない。
【０００９】
この離型層の片側にはクッション層が設けられてよい。また、クッション層の離型層側とは反対面に、さらに副離型層を設けるのが好ましい。かかる２つの離型層は同一の樹脂を用いてもよく、異なっていてもよい。
離型層の厚みは、１０〜１００μｍ、好ましくは１５〜５０μｍである。離型層がこれより薄いとプレスラミネート後、離型層が破れ、ＦＰＣと離型フィルムの分離の際に、ＦＰＣ側に離型層樹脂が残る。一方、前記の範囲より厚いと対形状追従性に劣りカバーレイに付着している接着剤のフロー量が多くなる。
【００１０】
前記離型層は、表面１０点平均粗さ(Ｒｚ)が１０〜４５μmであるのが好ましい。このような離型層の表面粗さはエンボス処理など公知の表面処理法により得られる。エンボス処理による場合、高温、高圧にて、マットロールにフィルムを通すことによって行う方法、或いはダイスから出てきたフィルムにタッチロールでエンボス冷却ロールに押し当てる方法などが採用できる。このようなエンボス処理において温度は１２０〜２２０℃、好ましくは離型層樹脂の軟化温度１４０〜１９０℃が好ましい。エンボス処理時の圧力は、５０〜２００ｋｇｆ／ｍｍ２（ゲージ圧）、好ましくは６０〜１２０ｋｇf／ｍｍ２である。エンボス用のマットロールの粗さは、１０点平均粗さ（Ｒｚ）０.０５μｍ〜１ｍｍである。離型層の表面粗さは、Ｒｚ＝１０〜４５μｍ、好ましくは１５〜４３μｍである。表面粗さが前記の範囲より小さいと離型層破れが発生することがある。一方、前記の範囲を超えると、エンボス柄がＦＰＣに転写される。
【００１１】
(クッション層)
離型フィルムのクッション層は離型層とは異なる熱可塑性樹脂であるのが好ましい。樹脂としては、軟化温度(ビカット軟化温度)５０〜１６０℃であるのが好ましい。樹脂の軟化温度が５０℃未満であるとプレス時に離型フィルムの端面より樹脂が滲み出してきて、プレス熱盤等に付着し、次工程における二次汚染の懸念がある。一方、１６０℃を超えると成形性が低下し、ＦＰＣ細部にボイドが発生する。クッション層の厚みは特に限定されない。
このような樹脂として、具体的にはポリエチレン系樹脂、ポリプロピレン系樹脂、エチレン−メチルメタクリレート(以下、ＥＭＭＡという)系樹脂などが挙げられる。離型層とクッション層との間には、接着樹脂を介在させてもよいが、ない方がフィルム端面の滲みだしが少なく好ましい。
【００１２】
(離型フィルムの製造法)
本発明の離型フィルムにおいて、多層のフィルムを製造するには、共押出ラミネート法、押出ラミネート法、ドライラミネート法など、従来公知のラミネート法がいずれも用いられてよい。
【００１３】
本発明のフィルムは、ＦＰＣの製造工程において、公知の離型フィルムと同様にして、カバーレイのプレスラミネート時の離型フィルムとして用いられる。このプレスラミネートにあたっては、例えば、熱盤の間にＳＵＳ板、紙、離型フィルム、カバーレイ(接着フィルム)、フレキシブル回路部材(片面)、ＳＵＳ板の順に重ねた構成物を置き、所定条件にて加熱加圧後、後硬化を行う。一般的には、離型フィルム、カバーレイ、フレキシブル回路部材をくり返し積層することもできる。本発明の離型フィルムは、短時間成形方法（一般的にはＨｏｔ−Ｈｏｔ用プレスと称されるプレス方法）とＣｏｌｄ-Ｈｏｔ用プレスと称されるプレス方法のいずれにも使用できる。
【実施例】
【００１４】
以下に本発明を実施例及び比較例によって、更に詳細に説明する。本発明はこれらの実施例によって限定されるものではない。実施例及び比較例において使用した原材料を以下に示す。
【００１５】
離型層樹脂
・  ポリブチレンテレフタレートとポリテトラメチレングリコールとの共重合体
(ＰＢＴ系樹脂)：品番５５０５S（三菱エンジニアリングプラスチックス(株)製）
粘弾性率  １００ＭＰａ
・  ポリブチレンテレフタレートとポリテトラメチレングリコールとの共重合体
(ＰＢＴ系樹脂）：品番５５１０S(三菱エンジニアリングプラスチックス(株)製）
粘弾性率  ７０ＭＰａ  
・  ポリブチレンテレフタレート
(ＰＢＴ系樹脂):品番５０２０F(三菱エンジニアリングプラスチックス(株)製)
粘弾性率  １１０ＭＰａ
・  ポリブチレンテレフタレートとドデカン二酸との共重合体
(ＰＢＴ系樹脂）：品番１２００Ｄ（東レ(株)製）  粘弾性率  ３０ＭＰａ
・  ポリブチレンテレフタレート（ＰＢＴ）：品番１２００Ｓ（東レ(株)製）
粘弾性率  １１０ＭＰａ
・  ポリブチレンテレフタレートとフィラー添加(シリカ）（ＰＢＴ系樹脂）：
５０２０ＳＣＡＭＤ２４(三菱エンジニアリングプラスチックス(株)製）
粘弾性率  ３００ＭＰａ      
【００１６】
クッション層樹脂
・  エチレン−メチルメタクリレート共重合体（ＥＭＭＡ）：品番アクリフトＷＨ１０２
（住友化学工業(株)製）  軟化温度  ７３℃
・  ポリエチレン（ＬＤＰＥ）：品番スミカセンＬ２１１（住友化学工業(株)製）
軟化温度１００℃
・  ポリプロピレン：ノーブレンＦＳ２０１１ＤＧ２（住友化学工業(株)製）
軟化温度１５４℃
・  エチレン-酢酸ビニル共重合体（ＥＶＡ）：
品番エバテートＫ５０１０（住友化学工業（株）製）軟化温度  ４１℃
なお、軟化温度はビカット軟化温度(ＪＩＳ  Ｋ６７３０−１９８１)を示す。
【００１７】
＜実施例１〜６＞
２台の押出機の各々に表１に示す離型層樹脂及びクッション層樹脂を供給し、二層ダイスにより共押出して離型多層フィルムを作成した（実施例１〜４）。
また、３台の押出機にそれぞれに表１に示す離型層樹脂、クッション層樹脂、副離型層樹脂を供給し、三層ダイスより共押出して離型多層フィルムを作成した(実施例５、６)。
得られた離型多層フィルムとフレキシブルプリント配線板(ＦＰＣ)とを１段型プレス機を用いて、１８５℃、５ＭＰａにて２分間、加熱・加圧した。次にこれを取り出し、後記の項目について評価した。結果を表１に示す。
＜比較例１〜２＞
１台の押出機に表２に示す樹脂を供給し単層ダイスより押出して離型単層フィルムを作成した。得られた離型単層フィルムとフレキシブルプリント配線板(ＦＰＣ)とを多段型プレス機を用いて、１７５℃、４ＭＰａにて６０分間、加熱・加圧した。次にこれを取り出し、前記と同様に評価した結果を表２に示す。
【００１８】
＜実施例７〜１１＞
表３に示す樹脂を用い、実施例１と同様に二層ダイスで共押出し離型フィルムを作成した。オフラインでエンボス処理（温度１７０℃、圧力１００ｋｇｆ／ｍｍ２（ゲージ圧）)を施した。
得られた離型フィルムとＦＰＣとを多段型プレス機を用いて、１７５℃、５ＭＰａ、真空状態で６０分加熱・加圧した。前記と同様に評価した結果を表３に示す。
＜実施例１５〜１７＞
表３に示す樹脂を用いて実施例１と同様にして離型フィルムを作成した。このうち実施例１６以外にエンボス処理を実施した。前記と同様に評価した結果を表３に示す。
【００１９】
＜実施例１２〜１４、比較例６〜８＞      
表４に示す樹脂を実施例１と同様に二層ダイスで共押出し離型フィルムを作成した。得られた離型フィルムを前記と同様に処理し評価した。結果を表４に示す。離型フィルムの離型層の粘弾性率は、「セイコー電子(株)製ＤＭＳ−２１０型」粘弾性測定装置を用いて測定した。    
なお、評価はＪＰＣＡ規格（デザインガイドマニュアル・片面及び両面フレキシブルプリント配線板・ＪＰＣＡ―ＤＧ０２）に準拠し、以下のような項目と基準で行った。離型フィルムの離型層の表面粗さは、ハンディサーフ  グラフＥ−３０Ａ（東京精密社製）にて測定した。
【００２０】
（評価項目）
・成形性（７．５．３．３項の気泡による）
○：ボイド発生率  ２．０％未満  
×：ボイド発生率  ２．０％以上
・ＣＬ(カバーレイ)接着剤のフロー量（７．５．３．６項のカバーレイの接着剤の流れ
及びカバーコートのにじみによる）
○：フロー量  １５０μｍ未満
×：フロー量  １５０μｍ以上
【００２１】
・離型フィルム端面シミ出し長さ（フィルム４方向端面からの樹脂がシミ出した長さを
測定）
○：１.２ｍｍ未満
×：１．２ｍｍ以上
・仕上がり外観シワ（７．５．７．２項しわによる）
○：シワ発生率  ２．０％未満
×：シワ発生率  ２．０％以上
・離型性（離型フィルムの破れ）（７．５．７．１項表面の付着物による）
○：破れ発生率  ２．０％未満
×：破れ発生率  ２．０％以上
・メッキ付き性（必要メッキ面積の９０％以上にメッキが付いているものを良品：
７．５．４項めっきの外観による）
○：良品が９８％以上
×：良品が９８％未満
【００２２】
【表１】
2010149520.tif 000002
【００２３】
【表２】
2010149520.tif 000003
【００２４】
【表３】
2010149520.tif 000004
【００２５】
【表４】
2010149520.tif 000005
【産業上の利用可能性】
【００２６】
本発明の離型フィルム(単層又は多層)を用いてＦＰＣを製造すると、離型性、対形状追従性、均一な成形性、メッキ付き性、ＦＰＣ仕上がり外観シワに優れた特性を維持しながら、従来の離型単層フィルムでは得られない優れたプレスラミネート時の離型性と成形性が得られる。また、離型層表面をエンボス処理することによりプレス時の離型性が向上する。また、本発明の離型フィルムは、引裂き強度、伸び、引張強度、さらにはコストおいても公知の離型フィルムに優れる。また、リジッドフレキシブルプリント配線板の製造においても離型フィルムとして同様に好ましく使用できる。